"少なくとも1種のポリエステル樹脂と、少なくとも1種の芳香族モノマーカルボジイミドと少なくとも1種の芳香族オリゴマーカルボジイミドおよび/または芳香族ポリマーカルボジイミドとの混合物とのバイオベースプラスチックに基づく組み合わせを含んでなるバイオベースプラスチック類であって、芳香族ポリマーカルボジイミドおよび/または芳香族オリゴマーカルボジイミドに対する芳香族モノマーカルボジイミドの比率が、>1:1であるバイオベースプラスチック類。少なくとも1種のカルボジイミド類が、立体障害カルボジイミドであることを特徴とする請求項1に記載のバイオベースプラスチック類。カルボジイミド類の比率が、少なくとも1重量であることを特徴とする請求項1または2に記載のバイオベースプラスチック類。前記芳香族モノマーカルボジイミドが、式IR’-N=C=N-R’’Iの化合物を含み、式中R’およびR’’は、同一であるか、または異なっていて、アリールまたはC7~C18-アラルキルであり、芳香族部分の場合、R’およびR’’は、カルボジイミド基を担持する芳香族炭素原子に関して少なくとも1つのオルト位に、少なくとも1個の炭素原子を有する脂肪族置換基および/または脂環式置換基および/または芳香族置換基を担持でき、これらはヘテロ原子を担持することもできるか、またはR’およびR’’は、このような置換基を担持し得ないことを特徴とする請求項1から4のいずれか一項に記載のバイオベースプラスチック類。前記芳香族モノマーカルボジイミドが、一般式IIの立体障害芳香族カルボジイミドを含み、式中R1からR4は、互いに独立してH、C1~C20-アルキル部分、C3~C20-シクロアルキル部分、C6~C15-アリール部分またはC6~C15-アラルキル部分であり、これには任意にヘテロ原子を含むこともできることを特徴とする請求項4に記載のバイオベースプラスチック類。前記芳香族ポリマーカルボジイミドまたは芳香族オリゴマーカルボジイミドが、一般式IIIR5--N=C=N-R’’’-m-R6IIIの化合物を含み、式中R’’’は、芳香族部分および/または芳香脂肪族部分であり、前記分子内のR’’’は、同一であるか、または異なっており、種々の組み合わせにおいて上記部分の各々は、互いに所望のとおり組み合わせることができ、R’’’は、前記カルボジイミド基を担持する芳香族炭素原子に関して少なくとも1つのオルト位に、少なくとも1個の炭素原子を有する脂肪族置換基および/または脂環式置換基および/または芳香族置換基を担持でき、これらはヘテロ原子を担持することもできるか、またはR’’’は、このような置換基を担持できず、R5は、C1~C18-アルキル、C5~C18-シクロアルキル、アリール、C7~C18-アラルキル、-R’’’-NH-COS-R7、-R’’’-COOR7、-R’’’-OR7、-R’’’-NR72、-R’’’-SR7、-R’’’-OH、R’’’-NH2、-R’’’-NHR7、R’’’-エポキシ、-R’’’-NCO、-R’’’-NHCONHR7、-R’’’-NHCONR7R8または-R’’’-NHCOOR9であり、R6は、-N=C=N-アリール、-N=C=N-アルキル、-N=C=N-シクロアルキル、-N=C=N-アラルキル、-NCO、-NHCONHR7、-NHCONHR7R8、-NHCOOR9、-NHCOS-R7、-COOR7、-OR7、-エポキシ、-NR72、-SR7、-OH、-NH2、-NHR7であり、R5およびR6において、R7およびR8は互いに独立して、同一であるか、または異なっており、C1~C20-アルキル部分、C3~C20-シクロアルキル部分、C7~C18-アラルキル部分、オリゴ/ポリエチレングリコール類および/またはオリゴ/ポリプロピレングリコール類であり、R9は、R7の定義の1つに従うか、またはポリエステル部分であるか、またはポリアミド部分であり、オリゴマー芳香族カルボジイミド類の場合、mは、1~5の整数であり、ポリマー芳香族カルボジイミド類の場合、mは、>5の整数であることを特徴とする請求項1から5のいずれか一項に記載のバイオベースプラスチック類。前記芳香族ポリマーカルボジイミドまたは芳香族オリゴマーカルボジイミドが、式IIIの化合物を含んでおり、式中R’’’は、1,3-置換2,4,6-トリイソプロピルフェニル誘導体および/またはテトラメチルキシリレン誘導体および/または2,4-置換トリレンおよび/または2,6-置換トリレンおよび/または2,4-置換トリレンもしくは2,6-置換トリレンの混合物であることを特徴とする請求項1から6のいずれか一項に記載のバイオベースプラスチック類。前記ポリエステル樹脂が、ポリ乳酸、ポリトリメチレンテレフタレートPTT、ポリブチレンテレフタレートPBT、ポリブチレンアジペートテレフタレートPBAT、および/またはポリブチレンスクシネートテレフタレートPBSTを含むことを特徴とする請求項1から7のいずれか一項に記載のバイオベースプラスチック類。少なくとも1種のポリエステル樹脂が、混合アセンブリにおいて、少なくとも1種の芳香族モノマーカルボジイミドと、および少なくとも1種の芳香族オリゴマーカルボジイミドおよび/または芳香族ポリマーカルボジイミドと混合され、芳香族ポリマーカルボジイミドおよび/または芳香族オリゴマーカルボジイミドに対する芳香族モノマーカルボジイミドの比率が>1:1であることを特徴とする請求項1から8のいずれか一項に記載のバイオベースプラスチック類を製造する方法。電子工学、自動車システム、輸送産業、建築業、家庭用品分野においての、または事務用品の形態での、あるいは厳しい条件下での用途においての、持続的な用途における請求項1から8のいずれか一項に記載のバイオベースプラスチック類の使用。したがって、先行技術の欠点を有さずに、高い耐加水分解性、良好な加工性および低レベルの黄色化を有する新規の持続性バイオベースプラスチック類を提供することが目的である。驚くべきことに、少なくとも1種のポリエステル樹脂と、少なくとも1種の芳香族モノマーカルボジイミドと少なくとも1種の芳香族オリゴマーカルボジイミドおよび/または芳香族ポリマーカルボジイミドとの少なくとも1種の規定混合物との組み合わせを含んでなる本発明によるバイオベースプラスチックによって前記目的が達成されることが分かった。したがって、本発明は、少なくとも1種のポリエステル樹脂と、少なくとも1種の芳香族モノマーカルボジイミドと少なくとも1種の芳香族オリゴマーカルボジイミドおよび/または芳香族ポリマーカルボジイミドとの混合物とのバイオベースプラスチックに基づく組み合わせを含んでなるバイオベースプラスチック類を提供し、芳香族ポリマーカルボジイミドおよび/または芳香族オリゴマーカルボジイミドに対する芳香族モノマーカルボジイミドの比率は>1:1である。カルボジイミド類の前記混合物の比率は、バイオベースプラスチックに基づいて、少なくとも1重量、好ましくは、1.1重量超、特に好ましくは、≧1.2重量である。本発明の目的のために、バイオベースプラスチック類は脂肪族ポリエステル樹脂を含むことが好ましく、これらは、以下の材料:澱粉、砂糖、炭水化物、脂肪または植物油の発酵により作製されたモノマーの重合によって製造されたものであるか、または生物工学的ジオール成分に基づいた脂肪族-芳香族ポリエステル樹脂を含むか、またはバイオポリアミドを含み、酸性成分は天然物質から得られる。ここにはまたバイオベースプラスチック類との混合物、例えば、ポリカーボネートまたはポリブチレンテレフタレートPBTを伴うポリ乳酸PLAも同時に包含される。バイオベースプラスチック類を製造するためのポリエステル類は市販品として入手できるが、当業者によく知られている方法、例えば、ラクチド類の開環重合によっても製造することができる。バイオベースプラスチック類は、脂肪族ポリエステル樹脂群からのポリマーを含むことが好ましい。脂肪族ポリエステル樹脂群としては、特にポリ乳酸PLAが挙げられる。同様に、脂肪族-芳香族ポリエステル樹脂、例えば、ポリトリメチレンテレフタレートPTT、ポリブチレンテレフタレートPBT、ポリブチレンアジペートテレフタレートPBATおよび/またはポリブチレンスクシネートテレフタレートPBSTを用いることが可能である。本発明の目的のために、ポリエステル樹脂は、以下の材料:澱粉、砂糖、炭水化物、脂肪または植物油の発酵により作製されたモノマーの重合によって製造される脂肪族ポリエステル樹脂を含むことが好ましい。脂肪族ポリエステル樹脂として特に好ましいポリ乳酸は、例えばNatureWorksから市販品として入手でき、または当業者によく知られている方法、例えば、ラクチド類の開環重合によって製造することができる。ここでラクチド類の開環重合によるポリ乳酸の製造は、2つの鏡像異性体、L-乳酸またはD-乳酸、またはそれらの混合物のいずれにも限定されない。また、ここではポリ乳酸を製造する他の方法も除外されない。本発明の目的のために、脂肪族ポリエステル樹脂として、L-乳酸および/またはD-乳酸のポリマーを使用することが可能である。同様に、脂肪族-芳香族ポリエステル樹脂、例えば、ポリトリメチレンテレフタレートPTT、ポリブチレンテレフタレートPBT、ポリブチレンアジペートテレフタレートPBATおよび/またはポリブチレンスクシネートテレフタレートPBSTを用いることが可能である。用いられる芳香族モノマーカルボジイミド、芳香族オリゴマーカルボジイミド、および/または芳香族ポリマーカルボジイミドは、公知のカルボジイミドのいずれかを含んでなり得る。本発明の好ましい一実施形態において、用いられるカルボジイミドの少なくとも1種は、立体障害のカルボジイミドである。芳香族モノマーカルボジイミドは、式IR’-N=C=N-R’’Iの化合物を含むことが好ましく、式中R’およびR’’は、同一であるか、または異なっていて、アリールまたはC7~C18-アラルキルであり、芳香族部分の場合、R’およびR’’は、カルボジイミド基を担持する芳香族炭素原子に関して少なくとも1つのオルト位に、少なくとも1個の炭素原子を有する脂肪族置換基および/または脂環式置換基および/または芳香族置換基を担持でき、これらはヘテロ原子、例えば、O、Nおよび/またはSを担持することもできる。芳香族モノマーカルボジイミドは、一般式IIの立体障害芳香族カルボジイミドを含むことが特に好ましく、式中R1~R4は、互いに独立してH、C1~C20-アルキル部分、好ましくは分枝したC3~C20-アルキル部分、C3~C20-シクロアルキル部分、C6~C15-アリール部分またはC6~C15-アラルキル部分であり、これには任意にヘテロ原子、例えば、O、Nおよび/またはSを含むこともできる。R1~R4の部分は、水素および/またはジイソプロピル部分を含むことがさらに好ましい。芳香族ポリマーカルボジイミドまたは芳香族オリゴマーカルボジイミドは、一般式IIIR5--N=C=N-R’’’-m-R6IIIの化合物を含むことが好ましく、式中R’’’は、芳香族部分および/または芳香脂肪族部分であり、この分子内のR’’’は、同一であるか、または異なっており、種々の組み合わせにおいて上記部分の各々は、互いに所望のとおり組み合わせることができ、R’’’は、カルボジイミド基を担持する芳香族炭素原子に関して少なくとも1つのオルト位に、少なくとも1個の炭素原子を有する脂肪族置換基および/または脂環式置換基および/または芳香族置換基を担持でき、これらはヘテロ原子を担持することもできるか、またはR’’’は、このような置換基を担持できず、R5は、C1~C18-アルキル、C5~C18-シクロアルキル、アリール、C7~C18-アラルキル、-R’’’-NH-COS-R7、-R’’’-COOR7、-R’’’-OR7、-R’’’-NR72、-R’’’-SR7、-R’’’-OH、R’’’-NH2、-R’’’-NHR7、R’’’-エポキシ、-R’’’-NCO、-R’’’-NHCONHR7、-R’’’-NHCONR7R8または-R’’’-NHCOOR9であり、R6は、-N=C=N-アリール、-N=C=N-アルキル、-N=C=N-シクロアルキル、-N=C=N-アラルキル、-NCO、-NHCONHR7、-NHCONHR7R8、-NHCOOR9、-NHCOS-R7、-COOR7、-OR7、-NR72、-SR7、-エポキシ、-OH、-NH2、-NHR7であり、ここで、R5およびR6において、R7およびR8は互いに独立して、同一であるか、または異なっており、C1~C20-アルキル部分、C3~C20-シクロアルキル部分、C7~C18-アラルキル部分、オリゴ/ポリエチレングリコール類および/またはオリゴ/ポリプロピレングリコール類であり、R9は、R7の定義の1つに従うか、またはポリエステル部分であるか、またはポリアミド部分であり、またここで、オリゴマー芳香族カルボジイミド類の場合、mは、1~5の整数であり、ポリマー芳香族カルボジイミド類の場合、mは、>5の整数であり、6~50が好ましい。R5は、ジイソプロピルフェニルおよび/またはジイソプロピルフェニルイソシアネートおよび/または-R’’’-NHCOOR7および/またはシクロヘキシルであることが特に好ましい。R6の意味は、-NCOおよび/または-N=C=N-ジイソプロピルフェニルおよび/または-N=C=N-シクロヘキシルおよび/または-NHCOOR7であることが特に好ましい。しかしながら、芳香族ポリマーカルボジイミドまたは芳香族オリゴマーカルボジイミドは式IIIの化合物を含むことができ、式中、R’’’は、1,3-置換2,4,6-トリイソプロピルフェニル誘導体および/またはテトラメチルキシリレン誘導体および/または2,4-置換トリレン、2,6―置換トリレン、および/または2,4-置換トリレンもしくは2,6-置換トリレンの混合物である。本発明の他の実施形態において、種々のポリマーカルボジイミドの混合物、および/またはオリゴマーカルボジイミドとポリマーカルボジイミドの混合物を用いることも可能である。上記の芳香族モノマーカルボジイミド、および芳香族オリゴマー/ポリマーカルボジイミド、式IIおよびIIIの化合物には、例えば、RheinChemieRheinauGmbHから入手可能な化合物が含まれる。同様に、例えば、AngewandteChemie7421、1962年、801~806頁に記載された方法によって、または触媒の存在下、例えば、40°C~200°Cの高温で、二酸化炭素の除去によるジイソシアネートの縮合によって、カルボジイミドを製造することが可能である。好適な方法は、独国特許出願公開第A1130594号明細書および独国特許出願公開第B1156401号明細書に記載されている。成功が立証されている触媒の例には、強塩基またはリン化合物がある。ホスホレン酸化物、ホスホリジン類またはホスホリン酸化物、および対応するスルフィド類が好ましい。使用できる他の触媒には、第三級アミン、塩基性金属化合物、金属カルボキシレートおよび非塩基性有機金属化合物がある。用いられるカルボジイミド類および/またはポリカルボジイミド類を製造するための好適な化合物は、イソシアネート類のいずれかであり、ここでの本発明の目的のためには、C1~C4-アルキル置換芳香族イソシアネート類、例えば、2,6-ジイソプロピルフェニルイソシアネート、2,4,6-トリイソプロピルフェニル1,3-ジイソシアネート、2,4,6-トリエチルフェニル1,3-ジイソシアネート、2,4,6-トリメチルフェニル1,3-ジイソシアネート、2,4’-ジイソシアナトジフェニルメタン、3,3’,5,5’-テトライソプロピル-4,4’-ジイソシアナトジフェニルメタン、3,3’,5,5’-テトラエチル-4,4’-ジイソシアナトジフェニルメタン、テトラメチルキシレンジイソシアネート、ナフタレン1,5-ジイソシアネート、ジフェニルメタン4,4’-ジイソシアネート、ジフェニルジメチルメタン4,4’-ジイソシアネート、フェニレン1,3-ジイソシアネート、フェニレン1,4-ジイソシアネート、トリレン2,4-ジイソシアネート、トリレン2,6-ジイソシアネート、トリレン2,4-ジイソシアネートとトリレン2,6-ジイソシアネートとの混合物、ヘキサメチレンジイソシアネート、シクロヘキサン1,4-ジイソシアネート、キシレンジイソシアネート、イソホロンジイソシアネート、ジシクロヘキシルメタン4,4’-ジイソシアネート、メチルシクロヘキサンジイソシアネート、テトラメチルキシリレンジイソシアネート、2,6-ジイソプロピルフェニレンイソシアネートおよび1,3,5-トリイソプロピルベンゼン2,4-ジイソシアネートもしくはこれらの混合物に基づくか、または置換アラルキレン、例えば1,3-ビス1-メチル-1-イソシアナトエチルベンゼンに基づいたカルボジイミド類および/またはポリカルボジイミド類を用いることが好ましい。カルボジイミド類および/またはポリカルボジイミド類は、2,4,6-トリイソプロピルフェニル1,3-ジイソシアネートに基づいた、および/または2,6-ジイソプロピルフェニレンイソシアネートに基づいた、および/またはテトラメチルキシリレンジイソシアナートに基づいた、および/またはトリレン2,4-ジイソシアネートに基づいた、および/またはトリレン2,6-ジイソシアネートに基づいた、および/またはトリレン2,4-ジイソシアネートとトリレン2,6-ジイソシアネートの混合物に基づいたものであることが特に好ましい。ポリエステル樹脂中の立体障害カルボジイミドとオリゴマー/ポリマーカルボジイミドの比率は、1~5であることが好ましい。バイオベースプラスチック中のポリエステル樹脂の比率は、5~99.5、特に50~99.0であることがさらに好ましい。本発明の他の好ましい実施形態において、芳香族オリゴマーカルボジイミドおよび/または芳香族ポリマーカルボジイミドに対する芳香族モノマーカルボジイミドの比率は、>1.5:1である。本発明はまた、混合アセンブリにおいて、少なくとも1種のポリエステル樹脂が、少なくとも1種の芳香族モノマーカルボジイミドと、および少なくとも1種の芳香族オリゴマーカルボジイミドおよび/または芳香族ポリマーカルボジイミドと混合され、芳香族ポリマーカルボジイミドおよび/または芳香族オリゴマーカルボジイミドに対する芳香族モノマーカルボジイミドの比率が>1:1であるバイオベースプラスチック類を製造する方法を提供する。ここで混合によって種々のカルボジイミド類が組み込まれる順序は自由に選択することができる。バイオベースプラスチックを製造した後にカルボジイミド類を加えることも可能である。本発明の目的のための混合アセンブリの一例は、押出し機または混練機である。本発明はまた、持続的な用途において、例えば、電子工学、自動車システム、輸送産業陸上、海上および航空、建築業、家庭用品分野において、例えば、浴室用品の形態で、または事務用品の形態で、または厳しい条件下、例えば、医療における滅菌条件下での用途のために、本発明によるバイオベースプラスチックの使用を提供する。下記の実施例は、結果的に何ら限定的作用をなすことなく、本発明を例示する助けとなる。使用化学物質:CDII:RheinChemieRheinauGmbHからの少なくとも10.0のNCN含量を有する立体障害芳香族モノマーカルボジイミドStabaxol登録商標I。CDIII:RheinChemieRheinauGmbHからの13.5のNCN含量を有する立体障害芳香族ポリマーカルボジイミドStabaxol登録商標P。Carbodilite登録商標LA-1H12MDI-PCDI:日清紡化学社からの15.8のNCN含量を有するポリマー脂肪族カルボジイミド。NatureWorks2002Dからのポリ乳酸PLA。使用機器:ポリ乳酸にカルボジイミド類を取り込むために、WernerPfleidererからのZSK25実験室用二軸スクリュー押出し機を使用した。使用したカルボジイミドの量および使用したカルボジイミドの性質は表1に示されている。ArburgAllrounder320S150-500射出成形機において、F3標準検体を製造した。ポリ乳酸PLA加水分解試験のために、F3標準検体を65°Cの温度で水中に保存し、引張り強度をモニターするために、種々の期間後に引張試験を実施した。試験条件下、引張り強度が5MPa未満の値と推定される前の数日間における耐加水分解時間が検体の寿命を表す。LAB黄色度指数は、X-RiteからのMatchRite色測定装置において、顆粒化ポリマー材料について測定した。数平均モル質量Mnは、ゲル浸透クロマトグラフィーによって測定した。溶出液としてテトラヒドロフランを用いた。使用検出器は、ViscotecからのMP250二重検出器を含んでなる。使用した固定相は、連続させた以下の3つのタイプのカラム:1×PSSGelSDV105Å、1×PLGel104Å、1×PLGelSDV500Åを含んでなる。カラム温度および検出器温度は40°Cであった。使用ポンプは、ThermoFisherからのTSP100を含んだ。検体は、ThermoFisherからのAS100オートサンプラーによって注入した。目的とされる適用に関する重要因子は、低レベルの黄色化と同時に、加水分解の点のみならず、加工性の点でも良好な値である。本発明による検体は全て、耐加水分解性であり少なくとも21日~35日まで、高分子量による良好な加工性および≦8での低レベルの黄色化を有する。比較例においては、検体は常に1つのみ改善された性質を有し、3つの性質全てにおいて同時に改善されることはない。"